(57)【要約】      （修正有）【課題】見る方向の違いによる色味の変化を抑制することができる偏光分離フィルムを提供する。【解決手段】少なくとも一方の面に凹凸が形成されたコレステリック液晶構造を具備するコレステリック液晶層１５を備え、拡散反射率が１５％以上である。また、基材１１と、基材１１の面に積層された凹凸形状の層からなる、又は基材の面自体が凹凸に形成されることからなる、凹凸形成層１２と、凹凸形成層に積層されたコレステリック液晶構造を具備するコレステリック液晶層１５と、を備え、拡散反射率が１５％以上である。【選択図】図２
2018084671.tif 000002
【特許請求の範囲】
【請求項１】
少なくとも一方の面に凹凸が形成されたコレステリック液晶構造を具備するコレステリック液晶層を備え、
拡散反射率が１５％以上である、偏光分離フィルム。
【請求項２】
基材と、
前記基材の面に積層された凹凸形状の層からなる、又は前記基材の面自体が凹凸に形成されることからなる、凹凸形成層と、
前記凹凸形成層に積層されたコレステリック液晶構造を具備するコレステリック液晶層と、を備え、
拡散反射率が１５％以上である、
偏光分離フィルム。
【発明の詳細な説明】
【技術分野】
【０００１】
本発明は、コレステリック液晶層を備える偏光分離フィルムに関する。
【背景技術】
【０００２】
コレステリック液晶はその螺旋構造の螺旋ピッチに由来した波長を選択的に反射するとともに、螺旋構造における旋回方向に由来した向きの円偏光も選択的に反射する性質を有する。コレステリック液晶のこのような性質を利用して、反射材（特許文献１）、投影スクリーン（特許文献２）、反射型偏光板、色補償フィルム等に偏光分離フィルムとして適用されている。
【先行技術文献】
【特許文献】
【０００３】
【特許文献１】特開２０１６−１２６３２６号公報
【特許文献２】特開２００５−１０７０９６号公報
【発明の概要】
【発明が解決しようとする課題】
【０００４】
しかしながら、従来におけるコレステリック液晶を用いた偏光分離フィルムは、光が斜めから入射した場合や、フィルムを斜めから見た場合（正面に対して角度を有する方向から見た場合）に、正面から見た場合とは異なる色味を帯びることがあった。
【０００５】
そこで本発明は、上記の問題に鑑み、見る方向の違いによる色味の変化を抑制することができる偏光分離フィルムを提供することを課題とする。
【課題を解決するための手段】
【０００６】
以下、本発明について説明する。なお、ここではわかりやすさのため、図面の参照符号を括弧書きで付記した。ただし本発明はこれに限定されるものではない。
【０００７】
本発明の１つの態様は、少なくとも一方の面に凹凸が形成されたコレステリック液晶構造を具備するコレステリック液晶層（１５）を備え、拡散反射率が１５％以上である、偏光分離フィルム（１０）である。
【０００８】
本発明の他の態様は、基材（１１）と、基材の面に積層された凹凸形状の層からなる、又は基材の面自体が凹凸に形成されることからなる、凹凸形成層（１２）と、凹凸形成層に積層されたコレステリック液晶構造を具備するコレステリック液晶層（１５）と、を備え、拡散反射率が１５％以上である、偏光分離フィルム（１０）である。
【発明の効果】
【０００９】
本発明によれば、見る角度が正面からずれても、正面から見た色に対して色変化を小さく抑えることができ、視野角を広くしても適切な色で光を提供することができる。
【図面の簡単な説明】
【００１０】
【図１】図１（ａ）は偏光分離フィルム１０の斜視図、図１（ｂ）は偏光分離フィルム１０の分解斜視図である。
【図２】図２（ａ）は偏光分離フィルム１０のコレステリック液晶層１５におけるコレステリック液晶構造について説明する図、図２（ｂ）は従来のコレステリック液晶層のコレステリック液晶構造について説明する図である。
【図３】図３（ａ）実施例の凹凸形成層の形態を説明する平面図、図３（ｂ）はその正面図である。
【発明を実施するための形態】
【００１１】
以下、本発明を図面に示す形態に基づき説明する。ただし、本発明はこれら形態に限定されるものではない。これら図面では微小な要素であってもわかりやすさのために変形や大きく誇張する等して表すことがある。また、見易さのため同じ要素が繰り返し配置されている際には符号の一部を省略することがある。
【００１２】
図１は１つの形態を説明する図であり、図１（ａ）は偏光分離フィルム１０の斜視図、図１（ｂ）は偏光分離フィルム１０の分解斜視図である。図１（ａ）、図１（ｂ）からわかるように、本形態の偏光分離フィルム１０は、基材１１、凹凸形成層１２、及びコレステリック液晶層１５を有して構成されている。
【００１３】
基材１１は、その一方の面に凹凸形成層１２、及び液晶層１５を積層するための基材となる透明な層である。基材１１をなす材料としては、種々の材料を使用することができる。ただし、光学的な素子を構成する部材の材料として広く使用され、優れた機械的特性、光学特性、安定性および加工性等を有するとともに安価に入手可能な材料を用いることができる。これには例えば脂環式構造を有する重合体樹脂、メタクリル樹脂、ポリカーボネート樹脂、ポリスチレン樹脂、アクリロニトリル−スチレン共重合体、メタクリル酸メチル−スチレン共重合体、ＡＢＳ樹脂、ポリエーテルスルホン等の熱可塑性樹脂や、エポキシアクリレートやウレタンアクリレート系の反応性樹脂（電離放射線硬化型樹脂等）、トリアセチルセルロール樹脂、ポリエチレンテレフタレート樹脂（ＰＥＴ）、及びガラス等を挙げることができる。
そしてその厚さは１０μｍ〜１０００μｍの範囲で構成することができる。
【００１４】
凹凸形成層１２は、液晶層１５の一方の面に凹凸を付与する層であり、複数の凸条１３が間隔を有して配列されている。従って凸条１３が配置された部位では凸部１２ａが形成され、凸条１３の間は凹部１２ｂとなり、この凸部１２ａと凹部１２ｂとが繰り返されて凹凸とされている。
本形態では凸条１３は、半円断面を有した柱状であり、複数の凸条１３が柱状の軸線が平行となるように、基材１１の一方の面に沿って並べられている。
【００１５】
凹凸形成層１２の凸条１３をなす材料としては、種々の材料を使用することができる。ただし、光学素子を構成する部材の材料として広く使用され、優れた機械的特性、光学特性、安定性および加工性等を有するとともに安価に入手可能な材料を用いることができる。これには例えば脂環式構造を有する重合体樹脂、メタクリル樹脂、ポリカーボネート樹脂、ポリスチレン樹脂、アクリロニトリル−スチレン共重合体、メタクリル酸メチル−スチレン共重合体、ＡＢＳ樹脂、ポリエーテルスルホン等の熱可塑性樹脂や、エポキシアクリレートやウレタンアクリレート系の反応性樹脂（電離放射線硬化型樹脂等）、トリアセチルセルロール樹脂等を挙げることができる。
【００１６】
ここまで説明した基材１１と凹凸形成層１２とは、境界なく一体であってもよいし、基材１１の面に凹凸形成層１２が積層され別部材が接着された形態であってもよい。
製造過程としては、押出し成形、賦型、及びフォトリソグラフィー等を挙げることができる。押出し成型で製造された場合においては、基材１１、及び凹凸形成層１２が一体的に形成され得る。また、賦型によって製造する場合には、基材１１上に凹凸形成層１２を賦型して形成することができ、この場合には基材層１１と凹凸形成層１２とが、同一の樹脂材料であっても、異なる材料であってもよい。
【００１７】
本例では上記したように半円断面を有する柱状の部材が配列された凹凸を例示したが、これに限らず断面が三角形、四角形などの多角形であってもよい。また、柱状である必要もなく、基材１１の面に沿って点状の凹凸や半球状の凹凸が配列された形態であってもよい。
【００１８】
コレステリック液晶層１５は、基材１１の面のうち凹凸形成層１２が配置された側の面に積層される層であり、コレステリック規則性を示す液晶性組成物からなる。そして液晶分子の物理的な分子配列として、液晶分子のダイレクターが層の厚さ方向に連続的に回転してなる螺旋構造を備えている。
【００１９】
コレステリック液層層１５は、このような液晶分子の物理的な分子配列に基づいて、一方向の円偏光成分と、これと逆回りの円偏光成分とを分離する偏光分離特性を有している。すなわち、コレステリック液晶層１５において、螺旋軸に沿って入射した無偏光状態の光は、２つの偏光状態の光（右円偏光及び左円偏光）に分離され、一方は透過され、残りは反射される。この現象は、円偏光二色性として知られ、液晶分子の螺旋構造における螺旋巻き方向を適宜選択すると、この螺旋巻き方向と同一の旋光方向を有する円偏光成分が選択的に反射される。
【００２０】
さらに円偏光成分の反射に加えて、次式（１）で示した波長λ０の光を選択的に反射する。
λ０＝ｎａｖｅ・ｐ    …  （１）
ここで、ｐは液晶分子の螺旋構造における螺旋ピッチ長（液晶分子の分子螺旋の１ピッチ当たりの長さ）、ｎａｖｅは螺旋軸に直交する平面内での平均屈折率である。
【００２１】
また、このときの反射光の波長バンド幅△λは次式（２）で表される。ここで、△ｎは複屈折値である。
△λ＝△ｎ・ｐ    …  （２）
【００２２】
すなわち、偏光分離フィルム１０に入射する無偏光状態の光は、上記の偏光分離特性に従って、選択反射中心波長λ０を中心とした波長バンド幅△λの範囲（選択反射波長域）に属する一方の円偏光成分（例えば選択反射波長域内の右円偏光）が反射光として反射され、その他の光（例えば選択反射波長域内の左円偏光、選択反射波長域外の右円偏光及び左円偏光）が透過される。
【００２３】
そしてこのようなコレステリック液晶層１５が、基材層１１及び凹凸形成層１２に積層されているため、コレステリック液晶層１５のうち、凹凸形成層１２と接する側の面には、凹凸形成層１２の凹凸と反対の凹凸を有する。すなわち、コレステリック液晶層１５は凹凸形成層１２の凹部１２ｂを満たすように凸部１５ａを具備し、凹凸形成層１２の凸部１２ａに満たされるように凹部１５ｂを備えている。従って、本形態では凹凸形成層１２とコレステリック液晶層１５とは凹凸界面を有して接しており、これによりコレステリック液晶層１５がその面に凹凸を有している構造となる。
一方、コレステリック液晶層１５のうち、凹凸面側とは反対側の面は本形態では平滑面とされている。ただしこれに限定されることなく、他の凹凸面が形成されていてもよい。
【００２４】
このようにコレステリック液晶層１５に少なくとも一方の面に凹凸を形成することにより、コレステリック液層層１５の液晶構造を次のように構成することが可能となる。図２（ａ）に模式的な図を示した。すなわち、凹凸を形成することにより、コレステリック液晶層１５に含まれる液晶構造の一部について、点線で示した螺旋軸１５ｃが、液晶層１５の厚さ方向（図２（ａ）の紙面上下方向）に平行とならないものを含ませることができるようになる。このようなコレステリック液晶構造の螺旋軸１５ｃの向きの不均一性により、選択的に反射される光を全体として見た場合に拡散させることが可能となる。
【００２５】
ちなみに、平滑な基材層１１のみに積層された一般的なコレステリック液晶層１１５のコレステリック液晶構造は、プラーナー配向状態となっており、図２（ｂ）に示すように、コレステリック液晶構造に含まれる各螺旋構造の点線で示した螺旋軸の方向は全て層の厚さ方向に一様に平行に延びている。このような場合、選択的に反射される光が鏡面反射となり、この選択的に反射される光の波長は正面に対して見る角度によって異なるため色味が異なって見えてしまう。
【００２６】
以上のような偏光分離フィルム１０は、総反射（正反射＋拡散反射）に対する拡散反射の割合である拡散反射率が１５％以上とされている。これにより見る角度による色の変化を抑えることができる。拡散反射率が１５％未満であると見る角度による色の変化が大きく、色変化の抑制の効果があるとはいえない。
一方、拡散反射率は７５％以下であることが好ましい。拡散反射率がこれより高いとヘイズが高くなり、用途によっては反射色が白くなりすぎることがあるからである。
【００２７】
上記のような偏光分離フィルムを形成するための具体的な態様は特に限定されることはないが、例えば、より好ましくは、基材１１のヘイズを８８％より小さくするとともに、凹凸形成層のＲａが０．１０μｍ以上０．４９μｍ以下、Ｒｐが０．４０μｍ以上２．０９μｍ以下、及びＲｚが０．６０μｍ以上３．２８μｍ以下の少なくとも１つを満たすように構成する形態を挙げることができる。
ここで、ＲａはＪＩＳ  Ｂ  ０６０１（２００１）で算術平均粗さ、ＲｐはＪＩＳ  Ｂ  ０６０１（２００１）で最大山高さ、ＲｚはＪＩＳ  Ｂ  ０６０１（２００１）で最大高さをそれぞれ意味する。
【００２８】
以上のような偏光分離フィルム１０は、例えば次のように製造することができる。すなわち、基材１１、及び凹凸形成層１２にコレステリック規則性を示す液晶性組成物を塗布した後、配向処理及び硬化処理を行うことにより形成することができる。より詳しい例は次の通りである。
【００２９】
まず、基材１１を準備し、該基材１１の一方の面に凹凸形成層１２を形成する。基材１１の一方の面に凹凸形成層１２を設ける方法は特に限定されることはないが、エッチング、サンドブラスト処理、賦形等を挙げることができる。また、基材１１のうち凹凸形成層１２が設けられる側の面、及び凹凸形成層１２には、コレステリック液晶層１５の密着性を高めるために易接着層などの中間層を積層してもよい。
【００３０】
次に、このようにして準備された基材１１及び凹凸形成層１２上に、コレステリック規則性を示す液晶性組成物を塗布した後、配向処理及び硬化処理を行うことにより、コレステリック液晶層１５を積層させる。詳しくは次の通りである。
【００３１】
基材１１及び凹凸形成層１２上に、コレステリック規則性を示す液晶性組成物を塗布することにより、コレステリック液晶による層を形成する。このとき、液晶性組成物を塗布する方法としては、既存の任意の方法を用いることができる。具体的には、ロールコート法やグラビアコート法、バーコート法、スライドコート法、ダイコート法、スリットコート法、浸漬法などを用いることができる。また、基材１１及び凹凸形成層としてプラスチックフィルムを用いる場合には、いわゆるロール・ツー・ロール（Roll to Roll） システムによるフィルムコーティングなどを用いることができる。
【００３２】
なお、塗布される液晶性組成物としては、コレステリック規則性を示すカイラルネマチック液晶やコレステリック液晶を用いることができる。このような材料としては、コレステリック液晶構造を形成し得る液晶材料であれば特に限定されるものではないが、特に、分子の両末端に重合性の官能基があるような重合性の液晶材料が、硬化後に光学的に安定したコレステリック液晶層１５を得る上で好ましい。
【００３３】
ここでは液晶性組成物としてコレステリック規則性を示すカイラルネマチック液晶を用いる場合を例に挙げて説明する。なお、カイラルネマチック液晶は、ネマチック規則性を示す重合性の液晶材料とカイラル剤とを混合したものである。ここで、カイラル剤は、ネマチック規則性を示す重合性の液晶材料の螺旋ピッチ長を制御し、液晶性組成物が全体としてコレステリック規則性を呈するようにするためのものである。また、このような液晶性組成物には、重合開始剤や添加剤が適宜添加される。
【００３４】
ネマチック規則性を示す重合性の液晶材料の一例としては、例えば、下記の一般式（１） で表わされる化合物や、下記の式（２−ｉ）〜（２−ｘｉ） で表される化合物を挙げることができる。また、これらの化合物を単独で、もしくは混合して用いることができる。
【００３５】
【化１】
2018084671.tif 000003
【００３６】
【化２】
2018084671.tif 000004
【００３７】
上記式（１）において、Ｒ１及びＲ２はそれぞれ水素又はメチル基を示すが、液晶相を示す温度範囲の広さからＲ１及びＲ２はともに水素であることが好ましい。式（１）のＸは水素、塩素、臭素、ヨウ素、炭素数１〜４のアルキル基、メトキシ基、シアノ基、ニトロ基のいずれであっても差し支えないが、塩素又はメチル基であることが好ましい。また、上記式（１）において、分子鎖両端の（メタ）アクリロイロキシ基と芳香環とのスペーサーであるアルキレン基の鎖長を示すａ及びｂは、それぞれ個別に２〜１２の範囲で任意の整数をとり得るが、４〜１０の範囲であることが好ましく、６〜９の範囲であることがさらに好ましい。ａ＝ｂ＝０である式（１）の化合物は、安定性に乏しく、加水分解を受けやすい上に、化合物自体の結晶性が高い。また、ａ及びｂがそれぞれ１３以上である一般式（１）の化合物は、アイソトロピック転移温度（ＴＩ）が低い。この理由から、これらの化合物はどちらも液晶相を示す温度範囲が狭く好ましくない。
【００３８】
なお、以上においては、ネマチック規則性を示す重合性の液晶材料として重合性液晶モノマーの例を挙げて説明したが、これに限らず、重合性液晶オリゴマーや重合性液晶高分子、液晶ポリマーなどを用いることも可能である。このような重合性液晶オリゴマーや重合性液晶高分子、液晶ポリマーとしては、従来から提案されているものの中から適宜選択して用いることができる。
【００３９】
一方、カイラル剤は、光学活性な部位を有する低分子化合物であり、主として分子量１５００以下の化合物である。カイラル剤は主として、ネマチック規則性を示す重合性の液晶材料が発現する正の一軸ネマチック規則性に螺旋構造を誘起させる目的で用いられる。この目的が達成される限り、ネマチック規則性を示す重合性の液晶材料との間で溶液状態あるいは溶融状態において相溶し、ネマチック規則性を示す重合性の液晶材料の液晶性を損なうことなく、これに所望の螺旋構造を誘起できるものであれば、カイラル剤としての低分子化合物の種類は特に限定されない。
【００４０】
なお、このようにして液晶に螺旋構造を誘起させるために用いられるカイラル剤は、少なくとも分子中に何らかのキラリティーを有していることが必要である。従って、ここで用いられるカイラル剤としては、例えば１つ又は２つ以上の不斉炭素を有する化合物、キラルなアミンやキラルなスルフォキシドなどのようにヘテロ原子上に不斉点がある化合物、あるいはクムレンやビナフトールなどの軸不斉を持つ光学活性な部位を有する化合物が挙げられる。さらに具体的には、市販のカイラルネマチック液晶（例えばキラルドーパント液晶Ｓ−８１１（Ｍｅｒｃｋ社製））が挙げられる。
【００４１】
しかしながら、選択されたカイラル剤の性質によっては、ネマチック規則性を示す重合性の液晶材料が形成するネマチック規則性の破壊、配向性の低下、あるいはカイラル剤が非重合性の場合には、液晶性組成物の硬化性の低下や、硬化後のフィルムの信頼性の低下を招く虞がある。さらに、光学活性な部位を有するカイラル剤の多量な使用は、液晶性組成物のコストアップを招く。従って、短い螺旋ピッチ長のコレステリック規則性を有する液晶層を形成する場合には、液晶性組成物に含有させる光学活性な部位を有するカイラル剤としては、螺旋構造を誘起させる効果の大きなカイラル剤を選択することが好ましく、具体的には下記の式（３）、（４）又は（５）で表されるような、分子内に軸不斉を有する低分子化合物を用いることが好ましい。
【００４２】
【化３】
2018084671.tif 000005
【００４３】
【化４】
2018084671.tif 000006
【００４４】
【化５】
2018084671.tif 000007
【００４５】
上記式（３）又は式（４）において、Ｒ４は水素又はメチル基を示す。Ｙは上記に示す式（ｉ）〜式（ｘｘｉｖ）の任意の一つであるが、中でも、式（ｉ）、（ｉｉ）、（ｉｉｉ）、（ｖ）及び（ｖｉｉ）のいずれか一つであることが好ましい。また、アルキレン基の鎖長を示すｃ及びｄは、それぞれ個別に２〜１２の範囲で任意の整数をとり得るが、４〜１０の範囲であることが好ましく、６〜９の範囲であることがさらに好ましい。ｃ又はｄの値が０又は１である上記式（３）又は（４）の化合物は、安定性に欠け、加水分解を受けやすく、結晶性も高い。一方、ｃ又はｄの値が１３ 以上である化合物は融点（Ｔｍ）が低い。これらの化合物では、ネマチック規則性を示す重合性の液晶材料との間の相溶性が低下し、濃度によっては相分離などが起きるおそれがある。
【００４６】
なお、このようなカイラル剤は、特に重合性を有する必要はない。しかしながら、カイラル剤が重合性を有している場合には、ネマチック規則性を示す重合性の液晶材料と重合され、コレステリック規則性が安定的に固定化されるので、熱安定性などの面では好ましい。特に、分子の両末端に重合性の官能基があることが、耐熱性の良好なコレステリック液晶層１５を得る上で好ましい。
【００４７】
なお、液晶性組成物に含有されるカイラル剤の量は、螺旋構造の誘起能力や最終的に得られるコレステリック液晶層１５のコレステリック液晶構造などを考慮して最適値が決められる。
【００４８】
なお、液晶性組成物は基材１１及び凹凸形成層１２上にそのまま塗布することも可能であるが、粘性を塗布装置に合わせたり、良好な配向状態を得る目的で有機溶媒などの適当な溶媒に溶解させてインキ化したりしてもよい。
【００４９】
以上のように基材１１及び凹凸形成層１２上に液晶性組成物を塗布し、コレステリック液晶層を形成した後、コレステリック液晶層をコレステリック液晶構造が発現する所定の温度に保持し、コレステリック液晶層中の液晶分子を配向させる。
【００５０】
なお、本例において最終的に得られるべきコレステリック液晶層１５のコレステリック液晶構造は、プラーナー配向状態ではなく、図２(ａ)に示すように、コレステリック液晶の螺旋軸の方向が層内でばらついた配向状態となっている。ただし、この場合でも、配向処理は必要となる。すなわち、コレステリック液晶構造の液晶分子のダイレクターを基材１１上で一定方向に揃えるような配向処理は必要とされないが、コレステリック液晶構造中に複数の螺旋構造を形成させるような配向処理は必要となるからである。
【００５１】
ここで、積層されたコレステリック液晶層を、コレステリック液晶構造が発現する所定の温度に保持すると、コレステリック液晶層は液晶相を呈し、液晶分子自体の自己集積作用により、液晶分子のダイレクターが層の厚さ方向に連続的に回転してなる螺旋構造が形成される。そして、このような液晶相の状態で発現したコレステリック液晶構造は、後述するような手法でコレステリック液晶層を硬化させることにより、固定化することができる。
【００５２】
なお、このような配向処理は、塗布された液晶性組成物に溶媒が含有されている場合には、溶媒を除去するための乾燥処理とともに行われることが通常である。なお、溶媒を除去するためには、所定の乾燥温度で行われ、乾燥時間（加熱時間） はコレステリック液晶構造が発現し、実質上溶媒が除去される時間が適宜設定される。
【００５３】
上記のようにしてコレステリック液晶層中の液晶分子を配向させた後、コレステリック液晶層を硬化させ、液晶相の状態で発現したコレステリック液晶構造を固定化する。
【００５４】
ここで、硬化処理の方法としては、
（１）液晶性組成物中の溶媒を乾燥させる方法
（２）加熱により液晶性組成物中の液晶分子を重合させる方法
（３）電離放射線（電子線や紫外線を含む。）の照射により液晶性組成物中の液晶分子を重合させる方法
（４）上記（１）〜（３）の少なくとも２つを組み合わせる方法
を挙げることができる。
【００５５】
以上のような各工程を行うことにより、コレステリック液晶層１５を有する偏光分離フィルム１０を製造することができる。
【００５６】
ここまで説明した偏光分離フィルム１０によれば、コレステリック液晶層１５により、ここに具備されるコレステリック液晶構造に基づく特定の波長、及び偏光成分の光を選択的に反射し、それ以外の光を透過する。従ってこの性質を利用する各種機器への適用が可能である。用途としては例えば液晶ディスプレイ等の表示装置においては、輝度を向上させるフィルム、カラーフィルタ等が挙げられる。その他、赤外線反射フィルム等として広い分野に適用することもできる。
【００５７】
また、当該コレステリック液晶層１５の少なくとも一方の面に凹凸が形成されていることにより、コレステリック液晶構造の螺旋軸方向が不均一となり、拡散反射する。そしてこの拡散反射は拡散反射率が１５％以上とされていることにより、正面に対して見る角度を変えても色が変化することを抑えることができる。これにより、視野角を広くした際にも色の変化の不具合が生じることを防止することが可能である。
【００５８】
上記した偏光分離フィルム１０では、基材層１１及び凹凸形成層１２を具備する形態を説明したが、コレステリック液晶層の少なくとも一方に凹凸が形成されていればよい。従って、コレステリック液晶層が凹凸を有するものであれば基材層１１及び凹凸形成層を備えていなくても、本発明の偏光分離フィルムとすることができる。
【実施例】
【００５９】
実施例では、コレステリック液晶層に各種の凹凸を形成した複数の偏光分離フィルムを作製し、各偏光分離フィルムにつき拡散反射率及び見る角度による色の変化について確認した。
【００６０】
［偏光分離フィルム］
Ｎｏ．１として、上記説明した例に倣って、ＰＥＴからなる平滑な基材の一方の面に同じくＰＥＴからなる凹凸形成層を設け、その上にコレステリック液晶を積層し、拡散反射率が１６．７％の偏光分離フィルムを作製した。
Ｎｏ．２として、Ｎｏ．１の凹凸形成層の凹凸の形態を変更して拡散反射率が３８．１％の偏光分離フィルムを作製した。
Ｎｏ．３として、ＰＥＴからなる基材の一方の面自体に凹凸を形成してこれを凹凸形成層とし、ここにコレステリック液晶を積層し、拡散反射率が６３．３％の偏光分離フィルムを作製した。
Ｎｏ．４として、Ｎｏ．３の凹凸形成層の形態を変更して拡散反射率が７１．７％の偏光分離フィルムを作製した。
Ｎｏ．５として、両面とも平滑なＰＥＴ基材の一方の面にコレステリック液晶を積層して拡散反射率が９．０％の偏光分離フィルムを作製した。
Ｎｏ．６として、両面とも平滑であるとともに、上記Ｎｏ．１〜Ｎｏ．５とは異なる種類のＰＥＴ基材の一方の面にコレステリック液晶を積層して拡散反射率が１３．７％の偏光分離フィルムを作製した。
【００６１】
Ｎｏ．１〜Ｎｏ．６の各例で用いたコレステリック液晶は、ＢＡＳＦジャパン株式会社製ＰＡＬＩＯＣＯＬＯＲであり、いずれの場所でも層厚が０．５μｍ〜１．０μｍの範囲となるように形成した。
【００６２】
また、Ｎｏ．１〜Ｎｏ．４の例の凹凸形成層の形態はいずれも図３（ａ）、図３（ｂ）に示したように半球状の突起２０が基材の面に沿って２次元的に縦横（マトリックス状）に行と列とで半ピッチずつずらすように互い違いに配列（千鳥配列）されたものである。そして、その粗さＲａを例ごとに変更した。各例のＲａは表１に結果とともに表した。なお、表１にも記載のように、Ｎｏ．２は少なくともＮｏ．１よりＲａは大きかった。
【００６３】
各偏光分離フィルムの拡散反射率（％）は、偏光分離フィルムによる総反射光に対する拡散反射光の割合を百分率で表した値で、より具合的には、
（拡散反射光／（正反射光＋拡散反射光））×１００％
で求められる。
【００６４】
拡散反射光及び正反射光は次のように得ることができる。
積分球に偏光分離フィルムを配置し、偏光分離フィルムの法線方向に対して４５度となる方向から偏光分離フィルムに対して光を照射する。そしてこの照射光に対する偏光分離フィルムによる反射光のうち、正反射成分を積分球から除外してこれを測定して正反射光とする。一方、積分球内に拡散反射した他の反射光を合計して拡散反射光とする。
【００６５】
［評価］
以上の各偏光分離フィルムについて色変化抑制効果を評価した。具体的には次の通りである。
【００６６】
＜色変化抑制効果＞
色変化抑制の効果は次の２つの方法（Ａ）、（Ｂ）で確認し、両方で効果見られたものを「○」、その中でも特に効果が見られたものを「◎」、いずれか一方で効果がみられたものを「△」、いずれの方法でも効果が見られなかったものを「×」とした。
方法（Ａ）：反射率測定器（日本分光株式会社、Ｖ−６００）を使用して入射光角度（正面に対して５°、３０°、６０°）ごとの反射率を測定し、この反射率を色度に変換したあと、測定角度毎の色度座標の変化の大小で効果を確認する。
方法（Ｂ）：目視による外観確認。偏光分離フィルムの正面に対して３０°の角度から見て色を確認し、色変化の有無を判断。
【００６７】
［結果］
拡散反射率及び評価の結果（色変化抑制）を表１に示す。
【００６８】
【表１】
2018084671.tif 000008
【００６９】
表１の結果からわかるように、拡散反射率を１５％以上とすることにより、正面に対して角度を有する方向から見ても色変化が起こることを抑制することができる。また、拡散反射率を３８％以上とすることにより、さらにその効果が顕著となる。
【符号の説明】
【００７０】
１０  偏光分離フィルム
１１  基材
１２  凹凸形成層
１３  凸条
１５  コレステリック液晶層
【図１】
2018084671.tif 000009
【図２】
2018084671.tif 000010
【図３】
2018084671.tif 000011